СПОСОБ ПОЛУЧЕНИЯ ЧАСТИЦ ФЛОККУЛИРОВАННОГО НАПОЛНИТЕЛЯ

1. Способ получения частиц флоккулированного наполнителя, включающий стадии
а) получения, по меньшей мере, двух водных суспензий, каждая из которых содержит, по меньшей мере, один материал наполнителя, указанное получение  отличается  тем, что
первая водная суспензия S1 содержит, по меньшей мере, одну флоккулирующую добавку А, и
вторая водная суспензия S2 содержит, по меньшей мере, одну флоккулирующую добавку В, которая отличается от флоккулирующей добавки А, и
по меньшей мере, один материал наполнителя в первой водной суспензии S1 и второй водной суспензии S2 является по существу одинаковым, и
b) объединения, по меньшей мере, двух водных суспензий, полученных на стадии а), в результате одновременного сведения их вместе для получения водной суспензии SM частиц флоккулированного наполнителя, где массовое соотношение для, по меньшей мере, одного материала наполнителя в первой водной суспензии и во второй водной суспензии S1: S2 находится в диапазоне от 1: 100 до 100: 1.
2. Способ по п. 1, отличающийся тем, что вязкость по Брукфильду для первой водной суспензии S1 и/или второй водной суспензии S2 и/или водной суспензии SM является меньшей, чем 5000 мПа⋅сек при 25°С, предпочтительно меньшей, чем 1000 мПа⋅сек при 25°С, а более предпочтительно находящейся в диапазоне от 10 до 200 мПа⋅сек при 25°С.
3. Способ по п. 1 или 2, отличающийся тем, что, по меньшей мере, одна флоккулирующая добавка А представляет собой катионный полимер, выбираемый из группы, состоящей из катионного крахмала, полиаминов, полиэтилениминов, полиакриламидов, катионного аминоамида, эпихлоргидриновых смол, хлорида полидиаллилдиметиламмония, катионного гуара и/или их смесей, предпочтительно, по меньшей мере, одна флоккулирующая добавка А представляет собой катионный крахмал.
4. Способ по любому одному из предшествующих пунктов, отличающийся тем, что, по меньшей мере, одна флоккулирующая добавка В представляет собой анионный полимер, выбираемый из группы, состоящей из карбоксиметилцеллюлозы, анионного крахмала, анионного гуара, анионной ксантановой камеди и/или их смесей, предпочтительно, по меньшей мере, одна флоккулирующая добавка В представляет собой анионную карбоксиметилцеллюлозу.
5. Способ по любому одному из предшествующих пунктов, отличающийся тем, что водную суспензию SM подвергают воздействию сдвига во время и/или после стадии b) способа, предпочтительно, по меньшей мере, на двух стадиях при различных скоростях сдвига, а более предпочтительно, по меньшей мере, на двух стадиях при различных скоростях сдвига, где первая скорость сдвига является меньшей, чем вторая скорость сдвига.
6. Способ по любому одному из предшествующих пунктов, отличающийся тем, что, по меньшей мере, один материал наполнителя выбирают из группы, состоящей из содержащего карбонат кальция материала, подобного измельченному карбонату кальция, осажденному карбонату кальция, модифицированному карбонату кальция, талька, глины, доломита, мрамора, диоксида титана, каолина, диоксида кремния, оксида алюминия, слюды, тригидрата алюминия, гидроксида магния, пластических пигментов, гибридного материала, содержащего органический наполнитель и неорганическую химическую композицию, и их смесей, предпочтительно, по меньшей мере, один материал наполнителя представляет собой осажденный карбонат кальция.
7. Способ по любому одному из предшествующих пунктов, отличающийся тем, что уровень содержания, по меньшей мере, одной флоккулирующей добавки А в первой водной суспензии S1 находится в диапазоне от 0,001 до 20 мас.%, более предпочтительно от 0,5 до 10 мас.%, а наиболее предпочтительно от 3 до 5 мас.%, при расчете на совокупную массу первой водной суспензии S1, и/или
уровень содержания, по меньшей мере, одной флоккулирующей добавки В во второй водной суспензии S2 находится в диапазоне от 0,001 до 20 мас.%, более предпочтительно от 0,1 до 10 мас.%, а наиболее предпочтительно от 0,2 до 0,8 мас.%, при расчете на совокупную массу второй водной суспензии S2.
8. Способ по любому одному из предшествующих пунктов, отличающийся тем, что уровень содержания, по меньшей мере, одного материала наполнителя в первой водной суспензии S1 находится в диапазоне от 1 до 85 мас.%, предпочтительно от 15 до 65 мас.%, при расчете на совокупную массу первой водной суспензии S1, а
уровень содержания, по меньшей мере, одного материала наполнителя во второй водной суспензии S2 находится в диапазоне от 1 до 85 мас.%, предпочтительно от 15 до 65 мас.%, при расчете на совокупную массу второй водной суспензии S2.
9. Способ по любому одному из предшествующих пунктов, отличающийся тем, что уровень содержания твердого вещества в водной суспензии SM, полученной после стадии b) способа, находится в диапазоне от 1 до 75 мас.%, предпочтительно от 2 до 60 мас.%, а наиболее предпочтительно от 5 до 35 мас.%, при расчете на совокупную массу водной суспензии SM.
10. Способ получения флиса, включающий стадии а) и b) способа по любому одному из пп. 1-9, отличающийся тем, что водную суспензию SM частиц флоккулированного наполнителя, полученную после осуществления стадии b) способа, объединяют на дополнительной стадии с) с синтетическими и/или природными волокнами, а получающуюся в результате суспензию SMF подвергают обезвоживанию d) для получения флиса.
11. Способ по п. 10, отличающийся тем, что стадию обезвоживания d) проводят на сетке, предпочтительно при использовании напорного ящика бумагоделательной машины.
d
50
12. Суспензия частиц флоккулированного наполнителя, полученная при использовании способа по любому одному из пп. 1-9, отличающаяся тем, что частицы наполнителя демонстрируют наличие мономодального распределения частиц по размерам и/или устанавливаемой при расчете на объем полидисперсности размеров частиц, выражаемой в виде общей  ширины на половине высоты максимума (ПШПВ), меньшей, чем 40 мкм, и/или определяемого при расчете на объем медианного размера частиц () в диапазоне от 5 до 50 мкм.
d
50
13. Суспензия частиц флоккулированного наполнителя, отличающаяся тем, что частицы наполнителя демонстрируют наличие мономодального распределения частиц по размерам и/или устанавливаемой при расчете на объем полидисперсности размеров частиц, выражаемой в виде полной ширины на половине высоты максимума (ПШПВ), меньшей, чем 40 мкм, и/или определяемого при расчете на объем медианного размера частиц () в диапазоне от 5 до 50 мкм.
14. Флис, предпочтительно лист бумаги, полученный при использовании способа по п. 10 или 11.
15. Применение суспензии частиц флоккулированного наполнителя по п. 12 или 13 в областях применения для мокрой части при изготовлении покрытия бумаги и/или бумаги, предпочтительно в областях применения для мокрой части при изготовлении бумаги, характеризующейся высоким уровнем введения наполнителя, или для папиросной бумаги.